(57)【要約】【課題】メルトスパンリボンを粉砕したＮｄ2Ｆｅ14Ｂ系希土類磁石粉末を樹脂で固定した磁気的に等方性の希土類ボンド磁石の高（ＢＨ）ｍａｘ化。【解決手段】磁気的に異方性または等方性の希土類磁石粉末と延伸可能な成分を含む結合剤とのコンパウンドを圧縮してグリーンコンパクトとする工程Ａ、グリーンコンパクトを熱硬化して希土類磁石ボンド磁石前駆体とする工程Ｂ、前駆体の結合剤成分を延伸した可撓性を有する希土類ボンド磁石とする工程Ｃ、可撓性希土類ボンド磁石の結合剤成分の延伸可能な温度領域で所定寸法に整形した可撓性希土類ボンド磁石とする工程Ｄ、整形した可撓性希土類ボンド磁石を所定の環状形状とする工程Ｅ、環状磁石を磁化する工程Ｆ、とから成る製造方法。【選択図】図１
2005116936.tif 000002
【特許請求の範囲】
【請求項１】
磁気的に異方性または等方性の希土類磁石粉末と延伸可能な成分を含む結合剤とのコンパウンドを圧縮してグリーンコンパクトとする工程Ａと、前記グリーンコンパクトを熱硬化して希土類磁石ホンド磁石前駆体とする工程Ｂと、前駆体の結合剤成分を延伸した可撓性希土類ボンド磁石とする工程Ｃと、前記可撓性希土類ボンド磁石の結合剤成分の延伸可能な温度領域で所定寸法に整形した可撓性希土類ボンド磁石とする工程Ｄと、前記整形した可撓性希土類ボンド磁石を所定の環状形状とする工程Ｅと、前記環状形状の可撓性希土類ボンド磁石を磁化する工程Ｆとから成る環状希土類ボンド磁石の製造方法。
【請求項２】
磁石全表面が整形型による整形面で構成された請求項１記載の環状希土類ボンド磁石の製造方法。
【請求項３】
延伸した可撓性希土類ボンド磁石の延伸方向の長さをＬａ、環状磁石の周方向に相当する整形型の長さをＬｏとしたとき、工程ＤがＬａ＞Ｌｏで行なわれる請求項１又は請求項２のいずれかに記載の環状希土類ボンド磁石の製造方法。
【請求項４】
工程Ｅが、整形済みの可撓性希土類ボンド磁石を周回方向に複数個連ねて所定の環状形状とする請求項１記載の環状希土類ボンド磁石の製造方法。
【請求項５】
工程Ｅが、予め磁化した整形済みの可撓性希土類ボンド磁石を磁性体ヨークの表面に磁気吸引させながら周回方向に複数個連ねて所定の環状形状とする請求項１又は請求項４のいずれかに記載の環状希土類ボンド磁石の製造方法。
【請求項６】
結合剤の延伸可能な成分がホモポリアミドとしてラクタム或はアミノカルボン酸より合成されるものや、ジアミンとジカルボン酸、或はそのエステルやハロゲン化物から合成されるポリアミドの１種または２種以上である請求項１記載の環状希土類ボンド磁石の製造方法。
【請求項７】
結合剤の延伸可能な成分が２.５ｗｔ％以上とした請求項１又は請求項６のいずれかに記載の環状希土類ボンド磁石の製造方法。
【請求項８】
結合剤の延伸可能な成分が化学的に連続相を形成するためのケミカルコンタクトを必須成分とする請求項１、請求項６、又は請求項７のいずれかに記載の環状希土類ボンド磁石の製造方法。
【請求項９】
希土類磁石粉末がＨＤＤＲ処理（水素分解／再結合）によって準備された磁気的に異方性のＮｄ2Ｆｅ14Ｂ系粉末である請求項１記載の環状希土類ボンド磁石の製造方法。
【請求項１０】
希土類磁石粉末がＲＤ（酸化還元）処理によって準備された磁気的に異方性のＲＤ−Ｓｍ2Ｆｅ17Ｎ3系微粉末の表面を予め不活性化処理したものである請求項１記載の環状希土類ボンド磁石の製造方法。
【請求項１１】
最大エネルギー積（ＢＨ）maxが１５０ｋＪ／ｍ3以上である請求項１記載の磁気的に異方性の環状希土類ボンド磁石の製造方法。
【請求項１２】
請求項１記載の環状希土類ボンド磁石の製造方法により製造される環状希土類ボンド磁石を搭載したブラシレスモータ。
【請求項１３】
請求項１記載の環状希土類ボンド磁石の製造方法により製造される環状希土類ボンド磁石を搭載した直流モータ。
【請求項１４】
請求項１記載の環状希土類ボンド磁石の製造方法により製造される環状希土類ボンド磁石を搭載したステッピングモータ。
【請求項１５】
請求項１１記載の異方性の環状希土類ボンド磁石の製造方法により製造される異方性の環状希土類ボンド磁石を搭載したブラシレスモータ。
【請求項１６】
請求項１１記載の異方性の環状希土類ボンド磁石の製造方法により製造される異方性の環状希土類ボンド磁石を搭載した直流モータ。
【請求項１７】
請求項１１記載の異方性の環状希土類ボンド磁石の製造方法により製造される異方性の環状希土類ボンド磁石を搭載したステッピングモータ。
【発明の詳細な説明】
【技術分野】
【０００１】
本発明は希土類磁石粉末、熱硬化性樹脂組成物からなる結合剤、粉末成形と圧延または／およびスタンピングにより可撓性を制御したシートから厚さ２００μｍ以下のフィルムに至る希土類ボンド磁石、並びにそれらを利用した効率的な永久磁石型モータの製造方法に関する。
【背景技術】
【０００２】
例えば、１９９２年から２０００年までの小型モータ生産台数の概算は２４億から４７億を既に超えた。なかでも直流モータ、ブラシレスモータ、ステッピングモータ、および無鉄心モータの生産台数増加が顕著で１９９２年から２０００年まで約２６億台も増加した。その上、将来も年率平均で９％の成長を見積もることができる。しかしながら、小型誘導モータと小型同期モータの生産数は徐々に減少傾向にある。この傾向は、小型モータ産業における高性能磁石による効率的な小型モータの開発と、電気電子機器分野における高性能小型モータの需要が高度であることを示唆する。これら小型モータの生産台数のおよそ７０％は直流モータであるが、一般小型直流モータではフェライトゴム磁石、高性能小型直流モータではメルトスピニングによって準備されたＮｄ2Ｆｅ14Ｂ系フレーク状希土類磁石粉末をエポキシ樹脂のような堅い熱硬化性樹脂で圧縮成形した環状磁石が現在、主として利用されている。
【０００３】
一方、経済産業省・資源エネルギー庁の統計では日本における電力総消費は２０００年で、およそ９５００億ｋＷｈであった。その資料から推計すると、モータによる消費電力は総内需の５０％を超えると推定される。モータの電力消費は大容量の動力用モータとは限らない。例えば、２.５インチのＨＤＤスピンドルモータの消費電力はアイドルの状態におけるＰＣの消費電力の５０％を超える。（非特許文献１：Ｊ.Ｇ.Ｗ.Ｗｅｓｔ,Ｐｏｗｅｒ  Ｅｎｇｉｎｅｅｒｉｎｇ  Ｊ.,Ａｐｒｉｌ  ７７,１９９４）。すなわち、小型モータに関しては、それ自体の電力消費は高々数１０Ｗ以下が多数である。けれども、電気電子機器など先端デバイス分野における高性能小型モータ需要が高度であることを勘案すれば、効率的な小型モータの提供とその普及が環境保全や省資源の見地からも必要である。本発明は、上記、効率的な小型モータを主体とした各種先端デバイス機器に利用される効率的な小型モータと、それに適する環状希土類ボンド磁石の製造方法に関する。
各種先端デバイスに利用される小型モータは、当該機器の小型軽量化に伴う更なるモータ体格の減少とともに小型、高出力、或いは高効率化が求められている。１９６０年代から永久磁石型モータが普及したのも、磁石の応用がモータの損失削減につながり、ひいては効率的な小型モータの作製に効果的であったからである。このような小型モータの発展は磁石粉末を結合剤で固めたボンド磁石の場合には磁石粉末、結合剤システム、成形加工方法が３大要素技術として、それぞれ等しく重要である。
【０００４】
上記、小型モータに広く使われているボンド磁石に関して、非特許文献２：広沢、富澤らの“Ｒｅｃｅｎｔ  Ｐｒｏｇｒｅｓｓ  ｉｎ  Ｒｅｓｅａｒｃｈａｎｄ  Ｄｅｖｅｌｏｐｍｅｎｔ  Ｒｅｌａｔｅｄ  ｔｏ  Ｂｏｎｄｅｄ  Ｒａｒｅ−Ｅｒａｔｈ  Ｐｅｒｍａｎｅｎｔ  Ｍａｇｎｅｔｓ"日本応用磁気学会誌,Ｖｏｌ.２１,Ｎｏ.４−１,ｐｐ.１６１〜１６７（１９９７）が端的に解説している。したがって、引用文献に基づく図１を用いてボンド磁石作製における３大要素技術、すなわち磁石粉末、結合剤、成形加工法の連携を説明する。
【０００５】
先ず、磁石粉末『１』としてはフェライト系『１』−ａ、アルニコ系『１』−ｂ、希土類系『１』−ｃ、結合剤『２』としてはフレキシブル系（ゴム、熱可塑性エラストマー）『２』−ａ、堅い熱可塑性樹脂『２』−ｂ、堅い熱硬化性樹脂『２』−ｃ、加工方法『３』としてはカレンダーリング／押出成形『３』−ａ、射出成形『３』−ｂ、圧縮成形『３』−ｃがある。そして、それらの連携は図中の実線で示すように整理される。例えば、希土類磁石粉末『１』−ｃは結合剤『２』としてフレキシブル系（ゴム、熱可塑性エラストマー）『２』−ａ、堅い熱可塑性樹脂『２』−ｂ、堅い熱硬化性樹脂『２』−ｃ、また、成形加工法『３』としてカレンダーリング／押出成形『３』−ａ、射出成形『３』−ｂ、圧縮成形『３』−ｃというように『２』と『３』の全ての要素と連携している。しかし、圧縮成形『３』−ｃと希土類磁石粉末『１』−ｃとの連携では、結合剤『２』の要素が、例えばエポキシ樹脂のような堅い熱硬化性樹脂『２』−ｃとの関係に限られているのが現状である。
【０００６】
上記、ボンド磁石作製における３大要素技術、すなわち希土類磁石粉末『１』−ｃ、結合剤『２』、成形加工法『３』との連携とモータの高性能化の関係としては、例えば非特許文献３；Ｆ.Ｙａｍａｓｈｉｔａ,Ｙ.Ｓａｓａｋｉ,Ｈ.Ｆｕｋｕｎａｇａ,“Ｉｓｏｔｒｏｐｉｃ  Ｎｄ−Ｆｅ−Ｂ  Ｔｈｉｎ  Ａｒｃ−ｓｈａｐｅｄ  Ｂｏｎｄｅｄ  Ｍａｇｎｅｔｓ  ｆｏｒ  Ｓｍａｌｌ  ＤＣ  Ｍｏｔｏｒｓ  Ｐｒｅｐａｒｅｄ  ｂｙ  Ｐｏｗｄｅｒ  Ｃｏｍｐａｃｔｉｎｇ  Ｐｒｅｓｓ  ｗｉｔｈ  Ｍｅｔａｌ  Ｉｏｎ−ｉｍｐｌａｎｔｅｄ  Ｐｕｎｃｈｅｓ“, 日本応用磁気学会誌,Ｖｏｌ.２５,Ｎｏ.４−２,ｐｐ６８３〜６８６（２００１）の記載のように、最大厚さ０.９ｍｍの薄肉円弧状磁石の作製において、希土類磁石粉末『１』−ｃ／堅い熱可塑性樹脂『２』−ｂ／押出成形『３』−ａとの連携から、希土類磁石粉末『１』−ｃ／堅い熱硬化性樹脂『２』−ｃ／圧縮成形『３』−ｃへの連携に変更することで、出力２００ｍＷ級の永久磁石界磁型小型直流モータの最大効率を８％改善している。このことは、希土類磁石粉末が全く同じであっても、連携要素の組換えにより効率的な小型モータが提供できることを示唆している。
【０００７】
ところで、本発明が対象とする主に機械出力数１０Ｗ以下の小型モータの磁石として、従来検討されてきたシート磁石を図１のボンド磁石製造における３大要素技術の連携の観点から整理すると、フェライト系磁石粉末『１』−ａまたは希土類系磁石粉末『１』−ｃ／フレキシブル系（ゴム、熱可塑性エラストマー）『２』−ａ／カレンダーリング／押出成形『３』−ａの連携で表すことができる。この連携のもとで従来多くの工夫が行われている。
【０００８】
例えば、希土類磁石粉末『１』−ｃと柔軟なゴム、熱可塑性エラストマー『２』−ａとで構成したシート磁石を帯状に切断し、環状にカ−リングして枠の周壁内面に固着し、電機子鉄心の突極面と対向させた構成の永久磁石型モータが知られている。この磁石およびモータの先行技術として、特許文献１：特許第２７６６７４６号公報では、（１）Ｎｄ−Ｆｅ−Ｂ系、（Ｃｅ,Ｌａ）−Ｆｅ−Ｂ系希土類磁石粉末、（２）天然ゴム、イソプレンゴム、ブタジエンゴム、スチレンブタジエンゴム、ブチルゴム、エチレンプロピレンゴム、エチレン酢ビゴム、ニトリルゴム、アクリルゴム、ウレタンゴム、（３）クロロプレンゴム、クロロスルホン化ポリエチレン、塩化ポリエチレンの各（１）〜（３）の群の１種または２種以を選択し、（１）が９２〜９６ｗｔ.％、密度４.９〜５.８Ｍｇ／ｍ3としたシート磁石。また、特許文献２：特許第２５２８５７４号公報には、（ａ）Ｒ−Ｆｅ−Ｂ（ＲはＮｄ／Ｐｒ）系希土類磁石粉末とゴム、熱可塑性エラストマーなどの樹脂を混練する工程、（ｂ）前記混練物を粉砕した後、シートにカレンダーリングする工程、（ｃ）前記シート磁石を１２５〜１８０℃で６０〜１８０ｍｕｎ熱処理する工程、とからなるシート磁石の製造方法が開示されている。
【０００９】
しかし、〔１〕シート磁石の密度が４.９〜５.８Ｍｇ／ｍ3であることからの磁気性能の向上が望まれていた。〔２〕柔軟な熱可塑性エラストマーやゴムと希土類磁石粉末とは接着力に乏しく、この改善が望まれていた。〔３〕ゴムの加硫と切断面の再加熱など工程が瀕雑で、加硫による残存硫黄ガスによるブラシ−整流子など電気摺動接点の腐食や磨耗促進など信頼性の向上も望まれていた。
【００１０】
なお、特許文献３：特開平５−２９９２２１号公報に、Ｓｍ2Ｆｅ17Ｎ3系の希土類磁石粉末と酸変性したスチレン系エラストマーをカレンダーリング（混練／圧延）し、更に切断した短冊をカ−リングすることにより小型モータに使用するような密度５.６Ｍｇ／ｍ3、最大エネルギ−積（ＢＨ）max３５ｋＪ／ｍ3の環状磁石が開示されている。しかし、磁気的に等方性のＲ−Ｆｅ−Ｂ（ＲはＮｄ／Ｐｒ）希土類系磁石粉末と堅いエポキシ樹脂とを圧縮成形した（ＢＨ）max〜８０ｋＪ／ｍ3の磁石に比べると磁気性能では及ばず、電機子鉄心との空隙部分の静磁界値をより大きくすることが要望されていた。また、Ｓｍ2Ｆｅ17Ｎ3系磁石粉末は数μｍのＳｍ2Ｆｅ17Ｎ3磁石相単相から成る微粉体のため一般には化学的に活性で、切断面で希土類−鉄−窒素磁石粉末が大気中に暴露され、酸化腐食による永久減磁に基づく不可逆磁束損失や熱可塑性エラストマーと希土類磁石粉末との密着力低下による磁石の部分崩壊、ひいては希土類磁石粉末が脱落飛散することも懸念され、信頼性向上の取り組みも望まれていた。
【特許文献１】特許第２７６６７４６号公報
【特許文献２】特許第２５２８５７４号公報
【特許文献３】特開平５−２９９２２１号公報
【非特許文献１】Ｊ.Ｇ.Ｗ.Ｗｅｓｔ,Ｐｏｗｅｒ  Ｅｎｇｉｎｅｅｒｉｎｇ  Ｊ.,Ａｐｒｉｌ  ７７,１９９４
【非特許文献２】“Ｒｅｃｅｎｔ  Ｐｒｏｇｒｅｓｓ  ｉｎ  Ｒｅｓｅａｒｃｈａｎｄ  Ｄｅｖｅｌｏｐｍｅｎｔ  Ｒｅｌａｔｅｄ  ｔｏ  Ｂｏｎｄｅｄ  Ｒａｒｅ−Ｅｒａｔｈ  Ｐｅｒｍａｎｅｎｔ  Ｍａｇｎｅｔｓ"日本応用磁気学会誌,Ｖｏｌ.２１,Ｎｏ.４−１,ｐｐ.１６１〜１６７（１９９７）
【非特許文献３】Ｆ.Ｙａｍａｓｈｉｔａ,Ｙ.Ｓａｓａｋｉ,Ｈ.Ｆｕｋｕｎａｇａ,“Ｉｓｏｔｒｏｐｉｃ  Ｎｄ−Ｆｅ−Ｂ  Ｔｈｉｎ  Ａｒｃ−ｓｈａｐｅｄ  Ｂｏｎｄｅｄ  Ｍａｇｎｅｔｓ  ｆｏｒ  Ｓｍａｌｌ  ＤＣ  Ｍｏｔｏｒｓ  Ｐｒｅｐａｒｅｄ  ｂｙ  Ｐｏｗｄｅｒ  Ｃｏｍｐａｃｔｉｎｇ  Ｐｒｅｓｓ  ｗｉｔｈ  Ｍｅｔａｌ  Ｉｏｎ−ｉｍｐｌａｎｔｅｄ  Ｐｕｎｃｈｅｓ“, 日本応用磁気学会誌,Ｖｏｌ.２５,Ｎｏ.４−２,ｐｐ６８３〜６８６（２００１）
【非特許文献４】Ｍ.Ｄｏｓｅｒ,Ｖ.Ｐａｎｃｈａｎａｔｈａｎ,“Ｐｕｌｖｅｒｉｚｉｎｇ  ａｎｉｓｏｔｒｏｐｉｃ  ｒａｐｉｄｌｙ  ｓｏｌｉｄｉｆｉｅｄ  Ｎｄ−Ｆｅ−Ｂ  ｍａｔｅｒｉａｌｓ  ｆｏｒ  ｂｏｎｄｅｄ  ｍａｇｎｅｔ”;Ｊ.Ａｐｐｌ.Ｐｈｙｓ.７０（１０）,１５,１９９３）
【非特許文献５】Ｔ.Ｔａｋｅｓｈｉｔａ  ａｎｄ  Ｒ.Ｎａｋａｙａｍａ:Ｐｒｏｃ  ｏｆ  ｔｈｅ  １０th  Ｒ  Ｍａｇｎｅｔｓ  ａｎｄ  Ｔｈｅｉｒ  Ａｐｐｌｉｃａｔｉｏｎｓ,Ｋｙｏｔｏ,Ｖｏｌ.１,５５１  １９８９）
【非特許文献６】Ｋ.Ｍａｃｈｉｄａ,Ｋ.Ｎｏｇｕｃｈｉ,Ｍ.Ｎｕｓｈｉｍｕｒａ,Ｙ.Ｈａｍａｇｕｃｈｉ,Ｇ．Ａｄａｃｈｉ,Ｐｒｏｃ.９ｔｈ  Ｉｎｔ  Ｗｒｋｓｈｏｐ  ｏｎ  Ｒａｒｅ−Ｅａｒｔｈ  Ｍａｇｎｅｔｓ  ａｎｄ  Ｔｔｈｅｉｒ  Ａｐｐｌｉｃａｔｉｏｎｓ,Ｓｅｎｄａｉ,Ｊａｐａｎ,ＩＩ,８４５  ２０００
【非特許文献７】Ｋ.Ｍａｃｈｉｄａ,Ｙ.Ｈａｍａｇｕｃｈｉ,Ｋ.Ｎｏｇｕｃｈｉ,Ｇ.Ａｄａｃｈｉ,Ｄｉｇｅｓｔｓ  ｏｆ  ｔｈｅ  ２５th  Ａｎｎｕａｌ  ｃｏｎｆｅｒｅｎｃｅ  ｏｎ  Ｍａｇｎｅｔｃｓ  ｉｎ  Ｊａｐａｎ,２８ａＣ−６  ２００１）
【発明の開示】
【発明が解決しようとする課題】
【００１１】
以上のように、図１のボンド磁石製造における３大要素技術の連携の観点から整理すると、希土類磁石粉末『１』−ｃ／フレキシブル系（ゴム、熱可塑性エラストマー）『２』−ａ／カレンダーリングまたは押出成形『３』−ａの連携のもとで、従来多くの工夫が行われてきた。しかしながら、この連携のもとで作製された磁石には課題が多く、永久磁石型モータには殆ど利用されなかった。そして、この連携のもとでは、フェライト系磁石粉末『１』−ａ／フレキシブル系（ゴム、熱可塑性エラストマー）『２』−ａ／カレンダーリングまたは押出成形『３』−ａという連携で製造されたフェライト磁石粉末を使用したシート磁石が小型モータに適用されている。しかし、この磁石は（ＢＨ）maxが高々〜１２ｋＪ／ｍ3と低く、電機子鉄心と界磁との空隙に強力な静磁界を得ることはできない。したがって、近年の電気電子機器にとっては、効率的でない小型モータといっても過言ではない。
【００１２】
しからば、機械出力数１０Ｗ以下における効率的な小型モータにはどのような連携で作製した磁石が主流となっているのか、以下に説明する。
【００１３】
希土類ボンド磁石による効率的な小型モータへの代表的な提案の一つとして、本発明者らによる特公平６−８７６３４号公報を引用できる。すなわち、電機子鉄心と対向した空隙に強力な静磁界をつくるため磁気的に等方性のＲ−Ｆｅ−Ｂ（ＲはＮｄ／Ｐｒ）希土類磁石粉末『１』−ｃと堅いエポキシ樹脂『２』−ｃとを圧縮成形『３』−ｃした外径２５ｍｍ以下、密度５Ｍｇ／ｍ3以上の環状希土類ボンド磁石を多極着磁した構成の永久磁石型モータである。磁気的に異方性の希土類磁石粉末『１』−ｃは結合剤として堅い熱可塑性樹脂（『２』−ｂ）で射出成形（『３』−ｂ）したり、堅い熱硬化性樹脂（『２』−ｃ）で圧縮成形（『３』−ｃ）する連携に拘らず、ラジアル異方性磁石は小径化に伴って配向度が低下するため半径方向の磁気特性が低下する。
【００１４】
したがって、ラジアル異方性磁石を使ったモータは環状磁石の小径化に伴って半径方向の磁気特性低下に連動してモータの機械出力低下が避けられなかった。すなわち、ラジアル異方性磁石では小型化に伴って次第に効率的でないモータとなってしまう欠点があった。
【００１５】
しかしながら、磁気的に等方性の希土類磁石粉末であれば環状磁石の径に依存することなく、例えば磁気的に等方性のＮｄ2Ｆｅ14Ｂ系希土類磁石粉末を圧縮成形することで（ＢＨ）max８０ｋＪ／ｍ3に達する。この値は、フェライト系シート磁石の（ＢＨ）max１２ｋＪ／ｍ3のおよそ６.７倍である。その結果、この種の磁石は小型モータの高出力化、低消費電流化に効果を奏し、電気電子機器分野を主体に、所謂効率的な小型モータとしての認知を獲得した。
【００１６】
例えば、フェライト系磁石粉末（『１』−ａ）／フレキシブル系（ゴム、熱可塑性エラストマー）（『２』−ａ）／カレンダーリングまたは押出（『３』−ａ）という連携で製造された厚さ１.５５ｍｍ、幅７.２ｍｍのシート磁石を帯状に切断し、カ−リングして内径２２.５ｍｍの回転子枠の周壁内面に固着した小型モータの起動トルク１.５ｍＮ−ｍに対し、磁気的に等方性の希土類磁石粉末（『１』−ｃ）と堅いエポキシ樹脂（『２』−ｃ）とを圧縮成形（『３』−ｃ）した外径２２.５ｍｍ、厚さ１.１０ｍｍ、高さ９.４ｍｍ、密度５.８ Ｍｇ／ｍ3の磁石を使った永久磁石型モータの起動トルクは１３倍の２０ｍＮ−ｍに達する。
【００１７】
以上、本発明で比較対象とする代表的な磁石はフェライト系磁石粉末（『１』−ａ）／フレキシブル系（ゴム、熱可塑性エラストマー）（『２』−ａ）／カレンダーリングまたは押出（『３』−ｂ）の連携で製造された磁石、および磁気的に等方性の希土類磁石粉末（『１』−ｃ）と堅いエポキシ樹脂のような熱硬化性樹脂（『２』−ｃ）とともに圧縮成形（『３』−ｃ）した磁石の２つを挙げることができる。本発明の目的は、より効率的な小型モータのために行なわれた環状希土類ボンド磁石の製造方法の提供である。
【課題を解決するための手段】
【００１８】
上記課題を解決するための第１の発明は、磁気的に異方性または等方性の希土類磁石粉末と延伸可能な成分を含む結合剤とのコンパウンドを圧縮してグリーンコンパクトとする工程Ａと、前記グリーンコンパクトを熱硬化して希土類磁石ホンド磁石前駆体とする工程Ｂと、前駆体の結合剤成分を延伸した可撓性希土類ボンド磁石とする工程Ｃと、前記可撓性希土類ボンド磁石の結合剤成分の延伸可能な温度領域で所定寸法に整形した可撓性希土類ボンド磁石とする工程Ｄと、前記整形した可撓性希土類ボンド磁石を所定の環状形状とする工程Ｅと、前記環状形状の可撓性希土類ボンド磁石を磁化する工程Ｆとから成る環状希土類ボンド磁石の製造方法である。
【００１９】
また、第１の発明は、上記第１の発明において、磁石全表面が整形型による整形面で構成される環状希土類ボンド磁石の製造方法である。
【００２０】
また、第３の発明は、上記第１の発明又は第２の発明において、延伸した可撓性希土類ボンド磁石の延伸方向の長さをＬａ、環状磁石の周方向に相当する整形型の長さをＬｏとしたとき、工程ＤがＬａ＞Ｌｏで行なわれる環状希土類ボンド磁石の製造方法である。
【００２１】
また、第４の発明は、工程Ｅが、整形済みの可撓性希土類ボンド磁石を周回方向に複数個連ねて所定の環状形状とする環状希土類ボンド磁石の製造方法である。
【００２２】
また、第５の発明は、上記第１の発明又は第４の発明において、工程Ｅが、予め磁化した整形済みの可撓性希土類ボンド磁石を磁性体ヨークの表面に磁気吸引させながら周回方向に複数個連ねて所定の環状形状とする環状希土類ボンド磁石の製造方法である。
【００２３】
また、第６の発明は、上記第１の発明において、
結合剤の延伸可能な成分がホモポリアミドとしてラクタム或はアミノカルボン酸より合成されるものや、ジアミンとジカルボン酸、或はそのエステルやハロゲン化物から合成されるポリアミドの１種または２種以上である環状希土類ボンド磁石の製造方法である。
【００２４】
また、第７の発明は、上記第１の発明又は第６の発明において、結合剤の延伸可能な成分が２.５ｗｔ％以上とする環状希土類ボンド磁石の製造方法である。
【００２５】
また、第８の発明は、上記第１の発明、第６の発明、又は第７の発明において、結合剤の延伸可能な成分が化学的に連続相を形成するためのケミカルコンタクトを必須成分とする環状希土類ボンド磁石の製造方法である。
【００２６】
また、第９の発明は、上記第１の発明において、希土類磁石粉末にＨＤＤＲ処理（水素分解／再結合）によって準備された磁気的に異方性のＮｄ2Ｆｅ14Ｂ系粉末を用いる環状希土類ボンド磁石の製造方法である。
【００２７】
また、第１０の発明は、上記第１の発明において、希土類磁石粉末がＲＤ（酸化還元）処理によって準備された磁気的に異方性のＲＤ−Ｓｍ2Ｆｅ17Ｎ3系微粉末の表面を予め不活性化処理したものを用いる環状希土類ボンド磁石の製造方法である。
【００２８】
また、第１１の発明は、上記第１の発明において、最大エネルギー積（ＢＨ）maxが１５０ｋＪ／ｍ3以上である磁気的に異方性の環状希土類ボンド磁石の製造方法である。
【００２９】
また、第１２の発明は、上記第１の発明の環状希土類ボンド磁石の製造方法により製造される環状希土類ボンド磁石を搭載したブラシレスモータである。
【００３０】
また、第１３の発明は、上記第１の発明の環状希土類ボンド磁石の製造方法により製造される環状希土類ボンド磁石を搭載した直流モータである。
【００３１】
また、第１４の発明は、上記第１の発明の環状希土類ボンド磁石の製造方法により製造される環状希土類ボンド磁石を搭載したステッピングモータである。
【００３２】
また、第１５の発明は、上記第１１の発明の環状希土類ボンド磁石の製造方法により製造される磁気的に異方性の環状希土類ボンド磁石を搭載したブラシレスモータである。
【００３３】
また、第１６の発明は、上記第１１の発明の環状希土類ボンド磁石の製造方法により製造される磁気的に異方性の環状希土類ボンド磁石を搭載した直流モータである。
【００３４】
また、第１６の発明は、上記第１１の発明の環状希土類ボンド磁石の製造方法により製造される磁気的に異方性の環状希土類ボンド磁石を搭載したステッピングモータである。
【発明の効果】
【００３５】
以上のように、本発明が対象とするコンピュータ周辺機、プリンタなど電気電子機器の制御用、駆動用として幅広く使用され、所謂永久磁石回転子型、或は永久磁石界磁型のブラシレスモータや直流モータに関して、電気・電子機器の高性能化のもと、当該小型磁石モータの更なる小型軽量化、高出力化に対する要求に応えるため、本発明は磁気的に異方性または等方性の希土類磁石粉末と延伸可能な成分を含む結合剤とのコンパウンドを圧縮してグリーンコンパクトとする工程Ａと、前記グリーンコンパクトを熱硬化して希土類磁石ホンド磁石前駆体とする工程Ｂと、前駆体の結合剤成分を延伸した可撓性希土類ボンド磁石とする工程Ｃと、前記可撓性希土類ボンド磁石の結合剤成分の延伸可能な温度領域で所定寸法に整形した可撓性希土類ボンド磁石とする工程Ｄと、前記整形した可撓性希土類ボンド磁石を所定の環状形状とする工程Ｅと、前記環状形状の可撓性希土類ボンド磁石を磁化する工程Ｆとから成る環状希土類ボンド磁石の製造方法を骨子とする。
【００３６】
したがって、（ＢＨ）ｍａｘ〜８０ｋＪ／ｍ3で代表される磁気的に等方性のＮｄ2Ｆｅ14Ｂ系圧縮成形希土類ボンド磁石を搭載した従来の小型モータに対し、（ＢＨ）ｍａｘ１５０ｋＪ／ｍ3で代表される本発明にかかる環状希土類ボンド磁石を搭載した小型モータに代替すると、当該磁石と鉄心との空隙磁束密度は略（ＢＨ）ｍａｘの比の平方根となるから、１.３７〜１.５０倍と改善され、高出力化が可能となる。特に、環状磁石の真円度の改善は空隙磁束密度の均質化を促し、振動や騒音の低減への効果も期待される。
【発明を実施するための最良の形態】
【００３７】
（実施の形態）
本発明は、図１のようにボンド磁石製造における３大要素技術のひとつである結合剤『２』において、機械的な延伸が可能な構成成分を含む熱硬化性樹脂組成物（『２』−ｄ）を登場させることにより、希土類磁石粉末（『１』−ｃ）と圧縮成形と機械的延伸（『３』−ｄ）を連携させ、シートからフィルムに至る新形態の希土類ボンド磁石、並びにそれを利用した新規な高性能で小型永久磁石型モータ『４』の提供を目的とする。とくに、本発明は本発明者らが先願した出願番号：特願２００２−１２３９６４の公開公報（参考文献１）および出願番号：特願２００２−２０５４０９の公開公報（参考文献２）において環状に賦形するまえに整形工程を加えることにより、耐蝕性や寸法精度など環状希土類ボンド磁石や当該小型モータの実用上の性能および信頼性の改良、改善に関する。
【００３８】
例えば、小型モータに適用し得る耐久性を兼備えた１５０ｋＪ／ｍ3以上の高（ＢＨ）max 環状希土類ボンド磁石が作製できれば、近年の電気電子機器の高性能化、省電力化を促す新規な小型モータを提供することができる。何故ならば、従来のメルトスパンリボンを粉砕したＮｄ2Ｆｅ14Ｂ系希土類磁石粉末を樹脂で固定した等方性希土類ボンド磁石の（ＢＨ）maxは前述のように８０ｋＪ／ｍ3である。これに対し、任意の環状、或いは円弧状で耐久性を兼備えた１５０ｋＪ／ｍ3以上の高（ＢＨ）max希土類ボンド磁石が作製できれば、モータ磁石と鉄心との空隙磁束密度は略（ＢＨ）maxの比の平方根となるから、当該小型モータの設計思想によるが、約１.４倍の高出力化、３０％の小型化が見込まれるのである。
【００３９】
上記目的を実現するため、本発明は磁気的に異方性または等方性の希土類磁石粉末と延伸可能な成分を含む結合剤とのコンパウンドを圧縮してグリーンコンパクトとする工程Ａと、前記グリーンコンパクトを熱硬化して希土類磁石ホンド磁石前駆体とする工程Ｂと、前駆体の結合剤成分を延伸した可撓性希土類ボンド磁石とする工程Ｃと、前記可撓性希土類ボンド磁石の結合剤成分の延伸可能な温度領域で所定寸法に整形した可撓性希土類ボンド磁石とする工程Ｄと、前記整形した可撓性希土類ボンド磁石を所定の環状形状とする工程Ｅと、前記環状形状の可撓性希土類ボンド磁石を磁化する工程Ｆとから成る環状希土類ボンド磁石の製造方法を骨子とする。なお、磁石全表面が整形型による整形面で構成すると本発明にかかる環状希土類ボンド磁石の耐蝕性改善に効果がある。また、延伸した可撓性希土類ボンド磁石の延伸方向の長さをＬａ、環状磁石の周方向に相当する整形型の長さをＬｏとしたとき、工程Ｄにかかる整形をＬａ＞Ｌｏの条件で行なうと、当該希土類ボンド磁石を環状とする際の真円度等の寸法精度改善に効果がある。更に、工程Ｅにかかる整形済みの可撓性希土類ボンド磁石を周回方向に複数個連ねて所定の環状形状とすることが可能で、更には、予め磁化した整形済みの可撓性希土類ボンド磁石を用いると磁性体ヨークの表面に磁気吸引させながら周回方向に複数個連ねて所定の環状形状とすることもできる。
【００４０】
上記、本発明にかかる環状希土類ボンド磁石の結合剤の延伸可能な成分としてはホモポリアミドとしてラクタム或はアミノカルボン酸より合成されるものや、ジアミンとジカルボン酸、或はそのエステルやハロゲン化物から合成されるポリアミドの１種または２種以上とし、前記成分を２.５ｗｔ.％以上としたうえで、前記成分の連続相形成のためのケミカルコンタクトを必須成分とすることが好ましい。
【００４１】
上記、本発明にかかる環状希土類ボンド磁石に用いる異方性の希土類磁石粉末としてはＨＤＤＲ処理（水素分解／再結合）によって準備された磁気的に異方性のＮｄ2Ｆｅ14Ｂ系粉末や、ＲＤ（酸化還元）処理によって準備された磁気的に異方性のＲＤ−Ｓｍ2Ｆｅ17Ｎ3系微粉末の表面を予め不活性化処理したものが好ましい。このような磁気的に異方性の希土類磁石粉末を直交磁界の下で配向させたとき、当該環状希土類ボンド磁石の最大エネルギ−積（ＢＨ）maxは半径方向に１５０ｋＪ／ｍ3以上のものも準備することができ、これらを含めた環状希土類ボンド磁石を搭載したブラシレスモータ、直流モータ、ステッピングモータなどは、高出力化による省電力化、小型化による省資源化が可能となる。
【００４２】
以下、本発明を更に詳しく説明する。
【００４３】
本発明は磁気的に異方性または等方性の希土類磁石粉末と延伸可能な成分を含む結合剤とのコンパウンドを圧縮してグリーンコンパクトとする工程Ａと、前記グリーンコンパクトを熱硬化して希土類磁石ホンド磁石前駆体とする工程Ｂと、前駆体の結合剤成分を延伸した可撓性希土類ボンド磁石とする工程Ｃと、前記可撓性希土類ボンド磁石の結合剤成分の延伸可能な温度領域で所定寸法に整形した可撓性希土類ボンド磁石とする工程Ｄと、前記整形した可撓性希土類ボンド磁石を所定の環状形状とする工程Ｅと、前記環状形状の可撓性希土類ボンド磁石を磁化する工程Ｆとから成る環状希土類ボンド磁石の製造方法を骨子とする。なお、磁石全表面が整形型による整形面で構成すると本発明にかかる環状希土類ボンド磁石の耐蝕性改善に効果がある。また、延伸した可撓性希土類ボンド磁石の延伸方向の長さをＬａ、環状磁石の周方向に相当する整形型の長さをＬｏとしたとき、工程Ｄ にかかる整形をＬａ≧Ｌｏの条件で行なうと、当該希土類ボンド磁石を環状とする際の真円度等の寸法精度改善に効果がある。更に、工程Ｅにかかる整形済みの可撓性希土類ボンド磁石を周回方向に複数個連ねて所定の環状形状とすることが可能で、更には、予め磁化した整形済みの可撓性希土類ボンド磁石を用いると磁性体ヨークの表面に磁気吸引させながら周回方向に複数個連ねて所定の環状形状とすることもできる。
【００４４】
上記、本発明にかかる環状希土類ボンド磁石の結合剤の延伸可能な成分としてはホモポリアミドとしてラクタム或はアミノカルボン酸より合成されるものや、ジアミンとジカルボン酸、或はそのエステルやハロゲン化物から合成されるポリアミドの１種または２種以上とし、前記成分を２.５ｗｔ.％以上としたうえで、前記成分の連続相形成のためのケミカルコンタクトを必須成分とすることが好ましい。かかるホモポリアミドとして、ラクタム、或いはアミノカルボン酸より合成されるものと、ジアミンとジカルボン酸、或はそのエステルやハロゲン化物から合成されるものがあり、（化１）で示される。
【００４５】
【化１】
2005116936.tif 000003
（化１）において、一般にＲ１,Ｒ２,Ｒ３はポリメチレン基であり、Ｒ１が−（ＣＨ2）m−であるものはナイロン（ｍ＋１）であり、Ｒ２が−（ＣＨ2）p−、Ｒ３が−（ＣＨ2）q-2あるものはナイロン−ｐ・ｑである。尚、更に第３の単量体を加えた共重合体であっても差し支えない。
【００４６】
上記、延伸可能な成分を化学的に結合せしめるケミカルコンタクトとしては、例えばジシアンジアミドおよびその誘導体、カルボン酸ジヒドラジド、ジアミノマレオニトリルおよびその誘導体のヒドラジドの群より選ばれた１種または２種以上などを挙げることができる。これ等は一般に有機溶媒に難溶の高融点化合物であるが、粒子径を数ないし数十μｍに調整したものが好ましい。なお、ジシアンジアミド誘導体としては、例えばｏ−トリルビグアニド、α−２・５−ジメチルビクアニド、α−ω−ジフェニルビグアニド,５−ヒドロキシブチル−１−ビグアニド、フェニルビグアニド、α−ω−ジメチルビクアニドなどがある。更に、カルボン酸ジヒドラジドとしてはコハク酸ヒドラジド、アジピン酸ヒドラジド、イソフタル酸ヒドラジド、ｐ−アキシ安息香酸ヒドラジドなどがある。
【００４７】
なお、上記ケミカルコンタクトと反応し得るエポキシ基を分子鎖中に２個以上有する所謂エポキシオリゴマーを結合剤構成成分として使用することは本発明の環状希土類ボンド磁石の機械的性質を高めるために有効である。例えば、本発明にかかる希土類磁石粉末の結合剤との結合力を強固にするため、予め室温で固体のエポキシオリゴマーで表面被覆する。ここで、希土類磁石粉末へのエポキシオリゴマーの被覆方法としては、先ず、当該エポキシオリゴマ‐を有機溶媒に溶解し、その後、希土類磁石粉末と湿式混合し、溶媒を除去した当該塊状混合物を解砕する。用いるエポキシオリゴマーとしては当該オリゴマーとケミカルコンタクトとの架橋密度を高めるためには分子鎖内にもエポキシ基を有するノボラック型エポキシが望ましい。また、グリーンコンパクトを成形する際の成形性を改善するために通常使用される高級脂肪酸、高級脂肪酸アミド、高級脂肪酸金属石鹸類から選ばれる１種または２種以上を０.２〜０.４ｗｔ.％程度、コンパウンドに乾式混合することが望ましい。
【００４８】
一方、本発明にかかる環状希土類ボンド磁石に用いる磁気的に異方性の希土類磁石粉末としては熱間据込加工によって準備されたＮｄ2Ｆｅ14Ｂ系希土類磁石粉末（例えば、非特許文献４；Ｍ.Ｄｏｓｅｒ,Ｖ.Ｐａｎｃｈａｎａｔｈａｎ,“Ｐｕｌｖｅｒｉｚｉｎｇ  ａｎｉｓｏｔｒｏｐｉｃ  ｒａｐｉｄｌｙ  ｓｏｌｉｄｉｆｉｅｄ  Ｎｄ−Ｆｅ−Ｂ  ｍａｔｅｒｉａｌｓ  ｆｏｒ  ｂｏｎｄｅｄ  ｍａｇｎｅｔ”;Ｊ.Ａｐｐｌ.Ｐｈｙｓ.７０（１０）,１５,１９９３）。ＨＤＤＲ処理（水素分解／再結合）によって準備された異方性Ｎｄ2Ｆｅ14Ｂ系希土類磁石粉末、すなわち、Ｎｄ−Ｆｅ（Ｃｏ）−Ｂ系合金のＮｄ2（Ｆｅ,Ｃｏ）14Ｂ相の水素化（Ｈｙｄｒｏｇｅｎａｔｉｏｎ,Ｎｄ2[Ｆｅ,Ｃｏ]14ＢＨｘ）、６５０〜１０００℃での相分解（Ｄｅｃｏｍｐｏｓｉｔｉｏｎ,ＮｄＨ2＋Ｆｅ＋Ｆｅ2Ｂ）、脱水素（Ｄｅｓｏｒｐｓｉｏｎ）、再結合（Ｒｅｃｏｍｂｉｎａｔｉｏｎ）するＨＤＤＲ処理（非特許文献５；Ｔ.Ｔａｋｅｓｈｉｔａ  ａｎｄ  Ｒ.Ｎａｋａｙａｍａ:Ｐｒｏｃ  ｏｆ  ｔｈｅ  １０th  Ｒ  Ｍａｇｎｅｔｓ  ａｎｄ  Ｔｈｅｉｒ  Ａｐｐｌｉｃａｔｉｏｎｓ,Ｋｙｏｔｏ,Ｖｏｌ.１,５５１  １９８９）で作製した磁石粉末である。なお、前記磁石粉末の表面を予め光分解したＺｎなど不活性化処理した粉末など（例えば、非特許文献６；Ｋ.Ｍａｃｈｉｄａ,Ｋ.Ｎｏｇｕｃｈｉ,Ｍ.Ｎｕｓｈｉｍｕｒａ,Ｙ.Ｈａｍａｇｕｃｈｉ,Ｇ．Ａｄａｃｈｉ,Ｐｒｏｃ.９ｔｈ  Ｉｎｔ  Ｗｒｋｓｈｏｐ  ｏｎ  Ｒａｒｅ−Ｅａｒｔｈ  Ｍａｇｎｅｔｓ  ａｎｄ  Ｔｔｈｅｉｒ  Ａｐｐｌｉｃａｔｉｏｎｓ,Ｓｅｎｄａｉ,Ｊａｐａｎ,ＩＩ,８４５  ２０００、或いは非特許文献７；Ｋ.Ｍａｃｈｉｄａ,Ｙ.Ｈａｍａｇｕｃｈｉ,Ｋ.Ｎｏｇｕｃｈｉ,Ｇ.Ａｄａｃｈｉ,Ｄｉｇｅｓｔｓ  ｏｆ  ｔｈｅ  ２５th  Ａｎｎｕａｌ  ｃｏｎｆｅｒｅｎｃｅ  ｏｎ  Ｍａｇｎｅｔｃｓ  ｉｎ  Ｊａｐａｎ,２８ａＣ−６  ２００１）を挙げることもできる。
【００４９】
また、それらの多結晶集合型異方性希土類磁石粉末の４ＭＡ／ｍパルス着磁後の２０℃における保磁力は１ＭＡ／ｍ以上のものが望ましい。さらに、異方性希土類磁石粉末としてはＲＤ（酸化還元）処理によって準備された磁気的に異方性のＳｍ2Ｆｅ17Ｎ3系希土類磁石粉末、或いは前記粉末の表面を予め不活性化処理した粉末を挙げることもできる。
なお、上記本発明にかかる環状希土類ボンド磁石の最大エネルギー積（ＢＨ）maxは半径方向に１５０ｋＪ／ｍ3以上のものも準備することができ、これらを含めた環状希土類ボンド磁石を搭載したブラシレスモータ、直流モータ、ステッピングモータなどは、高出力化による省電力化、小型化による省資源化が可能となる。
【００５０】
以下、本発明を実施例により更に詳しく説明する。ただし、本発明は実施例によって限定されるものではない。
【実施例１】
【００５１】
１．原料に関してその実施例を説明する。
【００５２】
本実施例では、希土類磁石粉末としてＨＤＤＲ処理（水素分解／再結合）によって準備された粒子径３２〜２５０μｍのＮｄ2Ｆｅ14Ｂ系希土類磁石粉末（Ｎｄ12.3Ｄｙ0.3Ｆｅ64.7Ｃｏ12.3Ｂ6.0Ｇａ0.6Ｚｒ0.1）、残留磁化Ｊｒ＝１.３４Ｔ、保磁力ＨｃＪ＝０.９７ＭＡ／ｍ、（ＢＨ）ｍａｘ＝２９２ｋＪ／ｍ3を、延伸可能な結合剤成分としてはポリアミド１２、ケミカルコンタクトとしては平均粒子径６μｍの酸ジヒドラジド、エポキシオリゴマーとしては室温で液体のジグリシジルエーテルビスフェノールＡ型を用いた。
【実施例２】
【００５３】
２.環状希土類ボンド磁石の製造に関してその実施例を説明する。
【００５４】
本発明は、磁気的に異方性または等方性の希土類磁石粉末と延伸可能な成分を含む結合剤とのコンパウンドを圧縮してグリーンコンパクトとする工程Ａと、前記グリーンコンパクトを熱硬化して希土類磁石ボンド磁石前駆体とする工程Ｂと、磁石前駆体の結合剤成分を延伸した可撓性希土類ボンド磁石とする工程Ｃと、前記可撓性希土類ボンド磁石の結合剤成分の延伸可能な温度領域で所定寸法に整形した可撓性希土類ボンド磁石とする工程Ｄと、前記整形した可撓性希土類ボンド磁石を所定の環状形状とする工程Ｅと、前記環状形状の磁石を磁化する工程Ｆとから環状希土類ボンド磁石を製造するものである。かかる方法において、本発明は工程Ｄが骨子となる。
【実施例３】
【００５５】
以下、上記工程毎に実施例を説明する。
【００５６】
工程ＡではＮｄ2Ｆｅ14Ｂ系異方性希土類磁石粉末表面を０.５ｗｔ.％の液状エポキシオリゴマ−で被覆した。次いで、２.５ｗｔ.％を基準としたポリアミド１２、０.０２ｗｔ.％のケミカルコンタクトを混合したコンパウンドを８０℃、２ＭＡ／ｍの直交磁界の下、０.６ＧＰａまたは１.１ＧＰａで板状の側面（板の長手方向側面）を圧縮して厚さ約１.０２５ｍｍ、幅約４.９９ｍｍ、長さ約７０ｍｍのグリーンコンパクトとした。
【００５７】
工程Ｂでは、グリーンコンパクトを熱硬化（１４０℃、１５ｍｉｎ）して希土類磁石ボンド磁石前駆体とした。なお、図２（ａ）（ｂ）は結合剤添加量に対する本磁石前駆体の密度、及び４ＭＡ／ｍパルス磁化後のＶＳＭ（試料振動型磁力計）で求めた２０℃における（ＢＨ）ｍａｘ値を示す特性図である。ただし、図中破線（墨付き丸印）は１.１ＧＰａで圧縮したグリーンコンパクトを熱硬化した磁石前駆体、実線（墨付き四角印）は０.６ＧＰａで圧縮した場合を示している。
【００５８】
図２（ａ）から明らかなように、磁石前駆体の密度は結合剤添加量に依存するものの、結合剤添加量約２.５ｗｔ.％以上ではグリーンコンパクト作製時の圧縮圧力の密度依存性が少なくなっている。換言すれば、希土類ボンド磁石として結合剤添加量２.５ｗｔ.％以上であれば０.６ＧＰａ以上の圧縮圧力でほぼ一定の密度を有する磁石前駆体を得ることができる。また、図２（ｂ）から、結合剤添加量２.５ｗｔ.％であれば磁石前駆体の（ＢＨ）ｍａｘは１５０ｋＪ／ｍ3の水準を確保することができる。
【００５９】
工程Ｃでは上記磁石前駆体の結合剤成分を延伸した可撓性希土類ボンド磁石とした。なお、本発明にかかる環状希土類ボンド磁石を作製するための結合剤成分の機械的延伸は環状の周方向に一軸延伸する。図３（ａ）（ｂ）はケミカルコンタクトを介した結合剤成分の延伸による分子鎖配向を表す概念図である。図（ａ）（ｂ）において、Ａはエポキシオリゴマーの硬化層で被覆された希土類磁石粉末、Ｂは延伸可能な結合剤成分、Ｃはケミカルコンタクトを示している。図３（ａ）（ｂ）のような機械的な一軸延伸延伸は通常、等速ロールミルなどの圧延によって行なうことができる。
【００６０】
工程Ｄでは、可撓性希土類ボンド磁石の結合剤成分の延伸可能な温度領域で所定寸法に整形した可撓性希土類ボンド磁石とする。
【００６１】
図４は工程Ｄ、すなわち延伸方向の長さＬの整形による寸法変化を示す特性図である。図においてＸ軸は延伸した可撓性希土類ボンド磁石の延伸方向の長さＬａ、Ｙ軸は整形した可撓性希土類ボンド磁石の延伸方向の長さをＬｂである。なお、環状磁石の周方向に相当する整形型の長さＬｏは６９.８３ｍｍ、本磁石の長さＬａは６８.２５〜７２.８ｍｍ、厚さは１.０２５ｍｍ、磁石の幅は４.９９ｍｍである。また、図中の対角線（破線）は整形によってＬａとＬｂが変化のないことを表す。
【００６２】
図から明らかなように、整形型の長さＬｏ（ここでは、６９.８３ｍｍ）と同水準のＬａ磁石ではＬａ≒Ｌｂとなり、整形による延伸方向の長さＬに変化はない（図４中、比較例１）。また、Ｌｏ＞Ｌａの場合ではＬａ＜Ｌｂとなるものの、その増加率はほぼ一定でＬａ≒Ｌｂとなるため、結合剤成分の延伸による延伸方向Ｌの変動を抑制することはできない（図４中、比較例２）。一方、本発明例、すなわちＬｏ＜Ｌａの条件では図４に示した比較例１,２のようにＬａ≒Ｌｂとはならず、Ｌａが変動してもＬｂは一定範囲に収束する。
【００６３】
したがって、本発明例のように、工程Ｄでの整形をＬａ＞Ｌｏの条件で行なうとＬｂ、すなわち、整形した可撓性希土類ボンド磁石の延伸方向の長さＬｂを一定の範囲に収めることができる。このことは、環状磁石を作製する上で当該磁石の延伸方向の寸法精度を確保できることを意味している。機械的延伸のための圧延では通常２本の等速圧延ロール間距離を一定として、圧延率（圧下率）を制御することから、延伸方向の寸法変化は圧延方向に対する幅、厚さに比して大きくなりやすく、環状とする際には延伸方向の寸法を一定範囲とするために切断せざるを得なかった。切断面で大気に暴露される希土類磁石粉末は、 酸化による永久減磁や磁石粉末の部分崩壊、ひいては脱落飛散するという課題も解決できる。
【００６４】
工程Ｅでは、上記整形した可撓性希土類ボンド磁石を所定の環状形状とする。なお、図５のように整形済みの可撓性希土類ボンド磁石を周回方向に複数個連ねて所定の環状形状とすることが可能で、更には、予め磁化した整形済みの可撓性希土類ボンド磁石を用いると磁性体ヨークの表面に磁気吸引させながら周回方向に複数個連ねて所定の環状形状とすることもできる。
【００６５】
工程Ｆでは、環状希土類ボンド磁石を磁化する。なお、磁化の強さや極数に関しては対象となる小型ブラシレスモータ、直流モータ、ステッピングモータなどのモータ設計思想に委ねるところである。
【実施例４】
【００６６】
工程Ｄの効果について特に説明する。
【００６７】
表１は工程Ｂ、すなわちグリーンコンパクトを熱硬化（１４０℃、１５ｍｉｎ）した希土類磁石ボンド磁石前駆体、工程Ｃ、すなわち前記磁石前駆体の結合剤成分を延伸（６％）した可撓性希土類ボンド磁石、並びに、工程Ｄ、すなわち可撓性希土類ボンド磁石の結合剤成分の延伸可能な温度領域で所定寸法に整形した可撓性希土類ボンド磁石の密度、引張強度、伸びの関係を示す。表１から明らかなように、工程ＢとＣとで、機械的延伸による引張強度と伸びの顕著な変化があるが、工程Ｄを経ることにより、高い密度と伸びが安定して得られるようになる。
【００６８】
【表１】
2005116936.tif 000004
本発明にかかる工程Ｄ、すなわち、可撓性希土類ボンド磁石の結合剤成分の延伸可能な温度領域で所定寸法に整形した可撓性希土類ボンド磁石とする条件を最適化する。すると延伸方向の寸法Ｌｂの精度が改善されることは既に説明したとおりである。本発明にかかる希土類ボンド磁石は延伸方向に可撓性が発現するので図４に示すように、フレーム２に巻付けて環状希土類ボンド磁石１とすることができる。更に、電機子３を組立ることで本発明にかかる直流モータとなる。
【００６９】
図５は図４に示した本発明にかかる環状希土類ボンド磁石の内径と真円度の高温暴露における変化を示す特性図である。ただし、図５の本発明例と比較例は図３に示す本発明例と比較例１に対応している。図から明らかなように、本発明例と比較例１とを比較すると内径は殆ど同じであるが、真円度に着目すると本発明例の方が優れている。
【００７０】
ところで、（ＢＨ）ｍａｘ〜８０ｋＪ／ｍ3で代表される磁気的に等方性のＮｄ2Ｆｅ14Ｂ系圧縮成形希土類ボンド磁石を搭載した従来の小型モータに対し、（ＢＨ）ｍａｘ １５０ｋＪ／ｍ3で代表される本発明にかかる環状希土類ボンド磁石を搭載した小型モータに代替すると、当該磁石と鉄心との空隙磁束密度は略（ＢＨ）ｍａｘの比の平方根となるから、１.３７〜１.５０倍と改善され、高出力化が可能となる。ここで、モータの効率ηは機械出力Ｐ、損失をＷとすると下記（式１）で示され、本発明にかかるモータはブラシレスモータや直流モータに拘らず、機械出力Ｐの改善が可能である。よって、モータの高出力化によるモータの高効率化が実現できると結論づけることができる。
【００７１】
η=[Ｐ／（Ｐ+Ｗ）]・・・（式１）
【産業上の利用可能性】
【００７２】
本発明にかかる環状希土類ボンド磁石の製造方法、及びモータは、高出力化によるモータの高効率化の効果を有し、所謂永久磁石回転子型、或は永久磁石界磁型のブラシレスモータや直流モータ等として有用である。
【図面の簡単な説明】
【００７３】
【図１】ボンド磁石作製における３大要素技術の関係を示す概念図
【図２】結合剤添加量に対する本磁石前駆体の密度及び４ＭＡ／ｍパルス磁化後のＶＳＭ（試料振動型磁力計）で求めた２０℃における（ＢＨ）ｍａｘ値を示す特性図、（ａ）は結合剤添加量に対する本磁石前駆体の密度を示す特性図、（ｂ）は結合剤添加量に対する（ＢＨ）ｍａｘ値を示す特性図
【図３】ケミカルコンタクトＣによる自己組織化と分子鎖の配向を表す概念図、（ａ）は自己組織化による概念図、（ｂ）は機械的な延伸などの手段によってポリマーの分子鎖の概念図
【図４】延伸方向の長さＬの整形による寸法変化を示す特性図
【図５】環状希土類ボンド磁石と直流モータの斜視外観図
【図６】磁石内径と真円度の高温暴露における変化を示す特性図
【符号の説明】
【００７４】
Ａ    クラスター相
Ｂ    連続相
Ｃ    ケミカルコンタクト
１  環状希土類ボンド磁石
２  フレーム
３  電機子
【図１】
2005116936.tif 000005
【図２】
2005116936.tif 000006
【図４】
2005116936.tif 000007
【図６】
2005116936.tif 000008
【図３】
2005116936.tif 000009
【図５】
2005116936.tif 000010